FR 2960654 A1 20111202 FR 1054059 A 20100527 FILTRE OPTIQUE PROPRE A TRAITER UN RAYONNEMENT D'INCIDENCE VARIABLE ET DETECTEUR COMPRENANT UN TEL FILTRE DOMAINE DE L'INVENTION La présente invention concerne le domaine des filtres optiques à base de cavités de Fabry-Pérot et caractérisés par une grande surface de filtrage. Elle trouve particulièrement application dans le domaine des filtres optiques matriciels, notamment les filtres RVB destinés aux imageurs visibles. 10 ETAT DE LA TECHNIQUE Usuellement, les imageurs visibles comportent une matrice de photosites, par exemple CCD ou CMOS, sensibles dans une large gamme du rayonnement visible, et notamment 15 sensible à la fois aux longueurs d'ondes rouges, bleues et vertes. Comme cela est connu en soi, chaque photosite est alors spécialisé dans la détection d'une des ces longueurs d'onde par la superposition d'une matrice de filtres rouges, verts et bleus distribués selon un matriçage de Bayer. 20 Les matrices de filtres les plus connues sont constituées de résines colorées déposées sur la matrice de photosites. Ce type de matrices de filtres à base de résines colorées est cependant sensible à l'angle d'incidence de la lumière, un angle d'incidence important entrainant une longueur de propagation plus importante dans la résine. En outre, avec les résines colorées, il est difficile d'accéder à des tailles de pixels très 25 petites, c'est-à-dire de taille inférieure au micromètre, d'une part parce que l'épaisseur des résines peut difficilement être réduite à cause de leur densité en pigments limitée, ce qui occasionne du cross-talk entre les pixels, et d'autre part en raison des zones de transition entre pixels adjacents qui ont des dimensions non négligeables, en raison du dépôt successif non parfaitement conforme des résines associées aux différentes couleurs 30 (la pente des flancs n'est pas conservée au fur et à mesure des dépôts). En outre, comme cela est connu en soi, les imageurs visibles sont usuellement pourvus d'un filtre infrarouge placé devant la matrice de photosites. En effet, les photosites de technologie CCD, et plus encore ceux de technologie CMOS, présentent une sensibilité très élevée dans l'infrarouge, ce qui nuit à la qualité de la détection dans le visible si 35 aucune mesure n'est prise.5 Or, un filtre infrarouge est sensible à l'angle d'incidence du rayonnement. Notamment, sa coupure du filtre se décale à mesure que l'angle d'incidence augmente (c'est-à-dire s'éloigne de l'incidence normale), subissant un décalage vers le bleu. Ainsi, pour les angles d'incidence importants, une partie utile du spectre visible est coupée, particulièrement dans le rouge. C'est donc l'association résine-filtre infrarouge qui est assez sensible à l'angle d'incidence. Des matrices de filtres à base de cavités de Fabry-Pérot ont été conçues pour assurer simultanément le filtrage coloré et infrarouge. Ces matrices comprennent classiquement plusieurs couches métalliques séparées par une ou plusieurs couches diélectriques, dont l'indice de réfraction et l'épaisseur sont choisis pour régler la longueur d'onde des cavités de Fabry-Pérot. Les couches diélectriques sont classiquement constituées d'un unique matériau de sorte que leur indice de réfraction est constant sur toute la matrice. Ainsi pour obtenir des cavités de Fabry-Pérot réglées sur des longueurs d'onde différentes, mais juxtaposées les unes par rapport aux autres, par exemple selon un matriçage de Bayer, il est donc réalisé une matrice avec une ou plusieurs couches diélectriques d'épaisseur variable, l'épaisseur servant à régler la longueur d'onde des cavités. On pourra par exemple se reporter au document US 6 031 653 pour plus de détails sur ce type de matrices de cavités de Fabry-Pérot. Avec ces filtres métal/diélectrique, le filtre infrarouge n'est plus nécessaire car l'infrarouge est coupé par le métal. Cette solution adresse le problème de l'épaisseur des filtres qui est réduite d'un facteur 2 environ, mais n'améliore pas significativement la dépendance des réponses spectrales avec l'angle d'incidence, ni le problème des zones de transition entre pixels inhérents à la non planarité des filtres. La fabrication d'une matrice de cavités de Fabry-Pérot d'épaisseur variable est de plus assez contraignante en termes de processus industriel car cela nécessite de nombreuses étapes de masquage et de gravure qui allongent considérablement le temps de fabrication et réduisent le gain en coût final de la matrice apporté par la suppression du filtre infrarouge. En outre, une planarisation de la matrice est généralement nécessaire car sa surface est ultérieurement utilisée pour la formation de microlentilles. Une épaisseur supplémentaire est donc ajoutée à l'empilement des cavités de Fabry-Pérot, ce qui a pour effet d'augmenter le phénomène de diaphonie (ou « cross-talk ») qui est directement lié à l'épaisseur des matériaux traversés pour atteindre les photosites, même s'il reste en-deçà des niveaux rencontrés avec les filtres à résines. Le document EP 1 592 067 propose, dans le mode de réalisation illustré aux figures 13A à 13E, une matrice de cavités de Fabry-Pérot d'épaisseur constante. Plutôt que d'utiliser l'épaisseur de la ou des couches diélectriques pour régler la longueur d'onde des cavités, ce document propose d'utiliser leur indice de réfraction. La figure 1, qui reprend la figure 13D de ce document, est une vue en coupe d'une matrice 10 de cavités Fabry-Pérot, illustrant trois cavités de Fabry-Pérot juxtaposées et formant respectivement un filtre en transmission bleu 12, un filtre en transmission rouge 14 et un filtre en transmission vert 16. 10 La matrice 10 comporte : ^ un substrat isolant 20 ; ^ une première alternance 22 de couches diélectriques en SiO2 et TiO2, déposées sur le substrat 20 et formant une surface semi réfléchissante ; 15 une couche diélectrique 24 d'indice de réfraction variable ^ une seconde alternance 26 de couches diélectriques en SiO2 et TiO2, déposées sur la couche diélectrique 24 et formant une surface semi réfléchissante. La couche diélectrique 24 est formée de trois zones distinctes d'indice de réfraction 20 moyen différent, à savoir une première zone 28 constituée de TiO2, une deuxième zone 30 constituée de SiO2, et une troisième zone 32 formée entre les première et deuxième zones 28, 30 et constituée d'un réseau périodique de bandes de TiO2 réalisées dans une couche de SiO2. Le TiO2 représentant 1/5 du volume de la troisième zone 32, et donc le SiO2 représente 4/5 de ce volume, de sorte que l'indice de réfraction moyen de la zone 32 25 est égal à 5 x T2 + 5 4 2 x ns;o, Cette structure forme ainsi trois cavités de Fabry-Pérot juxtaposées, réglées respectivement sur une longueur d'onde bleu, rouge et verte. 30 Toutefois, la longueur d'onde à laquelle il est obtenu une résonnance dans une cavité de Fabry-Pérot, et ainsi l'effet recherché, à savoir une bande passante étroite en transmission autour de ladite longueur d'onde, dépend non seulement de l'indice de réfraction et de l'épaisseur de la couche de diélectrique, mais également de l'angle d'incidence du rayonnement électromagnétique sur la cavité. 35 Or, les cas de rayonnement ayant une incidence constante sur toute la surface de la matrice de cavités de Fabry-Pérot sont très rares.5 Notamment, dans le domaine de l'imagerie, la matrice de photosites sur laquelle est superposée la matrice de cavités est toujours placée dans le plan focal d'une optique pour former sur le capteur une image de la scène observée. Ce type de détecteur est illustré à la figure 2. Cette figure montre de façon schématique un détecteur 40, comme une caméra par exemple, comportant une optique 42, d'axe optique OX, et un capteur plan 44. Le capteur 44 comprend un circuit de détection 46 ayant une matrice de photosites placée dans le plan focal de l'optique 42, et une matrice 48 de cavités de Fabry-Pérot superposée au circuit de détection 46 et analogue à celle du document EP 1 592 067. Comme cela est connu en soi, l'optique forme une image sensiblement sphérique de la scène. Un front d'onde 50 sphérique est ici montré de manière exagérée à la figure 2 pour illustrer le problème la variation de l'angle d'incidence du rayonnement incident sur la matrice 48. Il est ainsi remarquable que ce rayonnement a une incidence normale sur la matrice 48 sur l'axe optique OX et une incidence non normale ailleurs. Ainsi par exemple, il est fréquent pour les tailles de capteurs 44 de l'état de la technique que l'angle d'incidence eL au bord de la matrice 48 soit égal à 20°, l'angle d'incidence étant repéré par rapport à la normale au plan de la matrice 48. La figure 3 illustre l'influence de l'angle d'incidence sur la position dans le spectre de la bande passante de transmission d'une cavité de Fabry-Pérot. La réponse en transmission « C » est par exemple celle de la cavité 52 placée sur l'axe optique OX et la réponse en transmission « B » est par exemple celle de la cavité 54 placée au bord de la matrice 48, les deux cavités 52 et 54 étant identiques et réglées sur une longueur d'onde verte. La cavité 52 sur l'axe optique OX reçoit un rayonnement d'incidence normal alors que la cavité au bord de la matrice 48 reçoit un rayonnement d'angle d'incidence égal à 20°. Comme on peut le constater, il existe un décalage sensible entre ces deux réponses en transmission, la réponse «B» étant d'ailleurs proche du bleu alors que la réponse C correspond à une longueur d'onde verte. Ainsi donc, il existe une grande variabilité des longueurs d'onde sélectionnées en fonction de la position des cavités dans la matrice 48. L'image détectée par le circuit de détection 46 n'est donc pas fidèle aux couleurs réelles de la scène observée. EXPOSE DE L'INVENTION Le but de la présente invention est de résoudre le problème susmentionné en proposant un filtre comportant des cavités de Fabry-Pérot d'épaisseur constante dont la réponse en transmission est insensible à la variation d'angle d'incidence d'un rayonnement électromagnétique prédéterminée. A cet effet, l'invention a pour objet un filtre optique pour le filtrage d'un rayonnement électromagnétique d'angle d'incidence variable, comprenant un empilement d'au moins une couche diélectrique ou semi-conductrice agencée entre deux couches partiellement réfléchissantes, ledit empilement définissant au moins un ensemble de cavités de Fabry-Pérot d'épaisseur identique et réglées sur une longueur d'onde prédéterminée. Selon l'invention, l'indice de réfraction moyen de la couche diélectrique ou semi- conductrice est variable dans un plan orthogonal à la direction de l'empilement de manière à compenser les effets de la variation de l'angle d'incidence du rayonnement électromagnétique sur le spectre de transmission des cavités. En d'autres termes, à l'aide uniquement de l'indice de réfraction, il est possible de régler 20 les cavités de Fabry-Pérot pour qu'elles aient sensiblement le même profil de transmission quelle que soit leur position dans le filtre. En outre, les cavités de Fabry-Pérot gardent la même épaisseur, ce qui permet notamment de réaliser des filtres de petites tailles, et corolairement des photosites également de petite 25 taille. Selon un mode de réalisation de l'invention, notamment adapté à un rayonnement à front d'onde sensiblement sphérique, l'indice de réfraction moyen d'une cavité recevant un rayonnement d'angle d'incidence 0 satisfait sensiblement la relation n = npixel-°entre , où n cos(e) 30 est l'indice moyen de la cavité, et npixel_centre est l'indice moyen d'une cavité destinée à recevoir un rayonnement sous incidence normale. Selon un mode de réalisation de l'invention, des cavités de Fabry-Pérot comportent au moins deux matériaux, les indices et les proportions des matériaux dans chacune desdites 35 cavités étant choisis en fonction de l'angle d'incidence du rayonnement sur la cavité, afin de régler ladite cavité sur la longueur d'onde prédéterminée de réglage. Plus particulièrement, chacune desdites cavités est constituée de deux matériaux, un matériau 5 prenant la forme de motifs périodiques formés dans l'autre matériau, le facteur de remplissage des motifs réglant l'indice de réfraction moyen de la cavité. Notamment, les motifs ont une épaisseur inférieure ou égale à celle de la couche diélectrique ou semi-conductrice, l'épaisseur des motifs de la cavité étant choisie en fonction de l'angle d'incidence du rayonnement sur la cavité. De manière avantageuse, chacune desdites cavités est constituée de deux matériaux, un matériau prenant la forme de motifs périodiques formés dans l'autre matériau, la période des motifs étant choisie inférieure à la longueur d'onde sur laquelle est réglée la cavité, de manière à ce que cette dernière présente un indice de réfaction sensiblement homogène pour ladite longueur d'onde. Plus particulièrement, la période des motifs est inférieure ou égale à d = Ires X2os(e), ou ares est la longueur d'onde sur laquelle est réglée la cavité, et 0 est l'angle d'incidence du rayonnement sur la cavité. Selon un mode de réalisation de l'invention, le filtre comporte un empilement de deux couches diélectriques ou semi-conductrices identiques séparées par une couche centrale partiellement réfléchissante et agencées entre deux couches extrêmes partiellement réfléchissantes. Plus particulièrement, l'épaisseur de la couche centrale est supérieure à l'épaisseur de chacune des couches extrêmes. Selon un mode de réalisation de l'invention, les couches partiellement réfléchissantes 25 sont métalliques. Selon un mode de réalisation de l'invention, le filtre comporte trois ensembles de cavités de Fabry-Pérot, réglés respectivement sur des longueurs d'onde rouge, verte et bleue, et agencés selon un matriçage de Bayer. 30 L'invention a également pour objet un détecteur de rayonnement électromagnétique comportant : ^ une optique formant une image sensiblement sphérique ; ^ un circuit de détection plan comportant une matrice d'éléments photosensibles et 35 disposé en sortie de l'optique et orthogonale à l'axe optique de celle-ci ; et ^ un filtre matriciel plan comportant une matrice de cavités de Fabry-Pérot, disposé entre le circuit de détection et l'optique et parallèlement au circuit de détection, avec une cavité de Fabry-Pérot agencée au dessus de chaque élément photosensible.20 Selon l'invention, le filtre est conforme à l'une quelconque des revendications précédentes, l'indice moyen de réfraction des cavités étant variable, de manière à s'adapter à un angle d'incidence variable de l'image sensiblement sphérique formée par l'optique et incidente sur le filtre, et notamment décroissant le long de rayons défmis depuis le point du filtre par lequel passe l'axe optique. BREVE DESCRIPTION DES FIGURES L'invention sera mieux comprise à la lecture de la description qui va suivre, donnée uniquement à titre d'exemple, et réalisée en relation avec les dessins annexés, dans lesquels des références identiques désignent des éléments identiques ou analogues, et dans lesquels : ^ la figure 1 est une vue schématique en coupe d'une matrice de cavités de Fabry-Pérot selon l'état de la technique ; la figure 2 est une vue schématique en coupe d'un détecteur comportant la matrice de cavités de la figure 1 ; ^ la figure 3 est un tracé de réponses de transmission respectivement d'une cavité de Fabry-Pérot positionnée sur l'axe optique du détecteur de la figure 2 et d'une cavité de Fabry-Pérot positionnée au bord de la matrice ; la figure 4 est une vue schématique en coupe d'une matrice de cavités de Fabry-Pérot selon l'invention ; ^ la figure 5 est une vue schématique en coupe d'une variante de matrices de cavités de Fabry-Pérot selon l'invention ; et ^ la figure 6 est un tracé de réponses de transmission d'une cavité de Fabry-Pérot positionnée sur l'axe optique du détecteur et d'une cavité de Fabry-Pérot positionnée au bord de la matrice avec et sans compensation de l'angle d'incidence du rayonnement incident sur cette cavité. DESCRIPTION DETAILLEE DE L'INVENTION La figure 4 est une vue schématique en coupe d'une matrice 60 de cavités de Fabry-Pérot, pour l'exemple au nombre de trois, formant des filtres rouge, vert et bleu. La matrice 60 est par exemple agencée dans un détecteur analogue à celui de la figure 2. 35 La matrice 60 comporte un substrat isolant 62 sur lequel est déposé un empilement de deux couches diélectriques ou semi-conductrices 64, 66 identiques, séparées par une couche métallique centrale 68 et disposées entre deux couches métalliques extrêmes 70 et 72. Les différentes couches sont planes et empilées selon une direction E.30 L'indice de réfraction des couches 64 et 66 est variable dans un plan perpendiculaire à la direction E de l'empilement afin de définir des zones de filtrages différentes. Plus particulièrement, les couches 64 et 66 sont divisées en zones 74, 76, 78 d'indice de réfraction moyen différent. Chaque zone des couches 64 et 66 est constituée de deux matériaux diélectriques ou deux matériaux semi-conducteurs formant des motifs périodiques 82, 84, 86, tels que des bandes parallèles à section rectangulaire formées dans l'épaisseur des couches 64 et 66. Les proportions respectives de ces matériaux règlent l'indice de réfraction moyen de la zone. Chaque zone 74, 76, 78, combinée avec les couches métalliques 68, 70, 72, forme ainsi une cavité de Fabry-Pérot, dont la longueur d'onde de résonnance est fonction de l'épaisseur de la cavité, de l'indice de réfraction de la zone et de l'angle d'incidence du rayonnement sur la cavité. Dans la suite, on parlera indifféremment de l'indice de réfraction d'une zone ou de l'indice de réfraction de la cavité de Fabry-Pérot correspondante. Bien que représentés côte à côte dans l'exemple de la figure 3, on comprendra que les filtres rouges, verts et bleus formés par les cavités de Fabry-Pérot, peuvent être distribués de manière différente en fonction de l'application visée, comme par exemple selon un matriçage de Bayer. Chaque cavité de Fabry-Pérot ainsi formée définit un résonateur électromagnétique pour une longueur d'onde ?res selon les relations : _ 2xhxnxcosO (1) ~res - - + (PZ m 2 n=~fxnb+(1-f)xnh (2) où : 30 - n est l'indice de réfraction moyen de la cavité, - h est l'épaisseur de la cavité, c'est-à-dire l'épaisseur des couches 64, 66 ; - 8 est l'angle d'incidence moyen du rayonnement sur la cavité, - m est un entier positif défmissant l'ordre de la cavité, - yoi et çc.2 sont des déphasages de réflexion sur les couches métalliques 68 et 72, ou de 35 manière équivalente sur les couches 68 et 70 ;25 - f est la proportion du premier matériau, par exemple celui de plus bas indice de réfraction ; le nombre f, également désigné sous l'expression « facteur de remplissage », est compris entre 0 et 1 ; - et nb et nh sont respectivement les indices de réfraction du premier et du second 5 matériaux. ro v Pour chaque longueur d'onde rouge iresuge , bleue .1blreseu et verte ~rcesrt evisée, l'indice de réfraction n des cavités de Fabry-Pérot correspondantes est choisi de manière à satisfaire, quel que soit l'emplacement des cavité dans la matrice 60, la relation : n x cos0 = n el centre (3) _ où npixel_eentre est un nombre constant égal à l'indice de réfraction d'une cavité réglée sur la longueur d'onde visée et recevant un rayonnement d'incidence normale (0 = 0 ). On notera que la relation (3) est générique à tout type de cavités de Fabry-Pérot, y compris celles ne comprenant qu'une seule couche diélectrique ou semiconductrice. L'indice de réfraction d'une cavité est ainsi réglé simplement en fonction de l'angle 20 d'incidence du rayonnement au moyen du facteur de remplissage f sélectionné selon la relation : nh x cos20 - npixel_centre f (nh - nb)x cos20 25 De manière avantageuse, la période des motifs périodiques des cavités de Fabry-Pérot est très inférieure aux longueurs d'onde visées afin que les cavités présentent un indice de réfraction homogène pour ces longueurs d'onde. Plus particulièrement, la période pl des réseaux de bandes de premier matériau dans le 30 second matériau, ou de manière analogue la période P2 des réseaux de bandes de second matériau dans le premier matériau satisfait la relation : x x cos(0) 2 - res 2 (5) 10 15 (4) De cette manière, les inventeurs ont constaté que les cavités de Fabry-Pérot se comportent, pour les longueurs d'ondes visées, comme des cavités d'indice homogène. Au delà de la limite définie à la relation (5), si l'angle d'incidence reste effectivement compensé, le spectre de transmission des cavités de Fabry-Pérot se dégradent (baisse de la transmission et apparition de multiples pics de transmission notamment) et ne correspond plus à un spectre de cavité à indice homogène. De préférence, les deux matériaux constitutifs des couches 64 et 66 sont respectivement un matériau d'indice de réfraction élevé, tel que par exemple du Si, du HfO2, du SiN, du ZnS, ou du TiO2, et un matériau d'indice de réfraction bas, tel que par exemple du SiO2, du Al2O3, du SiOC ou des matériaux nanoporeux ou de faible densité (SiO2 nanoporeux, ou SiOC nanoporeux, etc...). De préférence, le matériau de bas indice de réfraction est choisi pour constituer entièrement les cavités ayant l'indice de réfraction le plus faible (f = 1), c'est-à-dire les cavités réglées sur la longueur d'onde bleue et recevant un rayonnement d'incidence normale. De même, le matériau d'indice de réfraction élevé est choisi pour constituer entièrement les cavités ayant l'indice de réfraction le plus élevé (f = 0), c'est-à-dire les cavités réglées sur la longueur d'onde rouge et recevant un rayonnement d'incidence maximale. Ceci permet de considérer les deux cas de cavités extrêmes en termes d'indices effectifs requis, et ainsi de s'assurer que ces indices effectifs extrêmes sont compris dans la gamme délimitée par le matériau de plus faible indice, et celui de plus fort indice. Les couches métalliques 68, 70, 72 sont par exemple réalisées en Ag, Al, Au ou Cu. Les couches métalliques sont avantageuses dans le domaine visible car elles présentent une faible transmission dans les infrarouges. La couche métallique centrale 68 a par ailleurs une épaisseur supérieure à celle de chacune des couches extrêmes 70, 72, et de préférence deux fois supérieure à l'épaisseur de chacune des couches 70, 72, ce qui permet d'avoir une réponse en transmission comportant un unique pic. Lorsque le facteur de remplissage f est très petit (ou très grand), les bandes de premier matériau dans le second matériau (respectivement les bandes de second matériau dans le premier matériau) ont une largeur très faible, ce qui peut rendre leur fabrication délicate compte tenu des techniques de lithographie et gravure classiques. Afin de simplifier la fabrication des réseaux périodiques, les motifs constitutifs de ceux-ci ne sont pas gravés dans toutes l'épaisseur des couches 64 et 66, mais partiellement dans ces couches, comme cela est visible aux figures 5A et 5B. La figure 5A illustre une cavité de Fabry-Pérot telle que décrite précédemment avec des bandes réalisées dans toute l'épaisseur des couches 64 et 66 et dont la surface totale représente 15% de la surface de la cavité. La figure 5B illustre une cavité avec des bandes réalisées partiellement dans l'épaisseur des couches 64 et 66, c'est-à-dire ici sur la moitié de l'épaisseur de ces couches, mais présentant un facteur de remplissage f identique à celui de la cavité de la figure 5A. Dans la figure 5B, la surface totale des bandes représente 50% de la surface de la cavité. Comme on peut le constater les bandes de la figure 5B sont plus larges et donc plus simple à réaliser, la longueur d'onde de la cavité restant par ailleurs inchangée. A titre d'exemple, les couches métalliques 68, 70, 72 sont en Au et ont respectivement une épaisseur de 40 nm, 60 nm et 40 nm, les couches 64 et 66 ont une épaisseur de 80 nm sont réalisées en TiO2 et en SiO2, avec une proportion de SiO2 variant de 0% (en effet, la proportion minimale de SiO2 est fixée par le pixel rouge recevant une incidence maximale, pour lequel l'indice effectif doit être plus fort que pour une incidence normale(15%)) à 85% (f = 0,85, fixé par le filtre bleu en incidence normale). En incidence normale, les cavités de Fabry-Pérot ont une proportion de 15% en SiO2 (0,15) pour la longueur d'onde rouge, de 50% (f = 0,5) pour la longueur d'onde verte, et de 85% pour la longueur d'onde bleue (f = 0,85). La figure 6 illustre l'effet de la prise en compte de l'angle d'incidence dans le choix des indices de réfraction des cavités de Fabry-Pérot, pour la longueur d'onde verte : - la courbe « C » est la réponse en transmission d'une cavité ayant une proportion de SiO2 égale à 50% et sous rayonnement d'incidence normale ; - la courbe « B » est la réponse de cette même cavité sous un rayonnement d'incidence égale à 20°, - et la courbe « Bcompensé » est la réponse en transmission d'une cavité ayant une proportion de SiO2 égale à 35% soumise à un rayonnement d'incidence égale à 20°. Comme on peut le constater, la réponse « Bcompensé » est identique à la réponse « C », montrant ainsi une compensation efficace de l'angle d'incidence non normal. En pratique, pour concevoir une matrice de cavités de Fabry-Pérot selon l'invention, le rayonnement électromagnétique est tout d'abord déterminé afin de connaître ses angles d'incidence sur un plan correspondant à la matrice de cavités. Par exemple, dans le cas d'un détecteur visible, la forme du rayonnement issu d'une optique est parfaitement connue. On se reportera par exemple au document « Optical efficiency of image sensor pixels », Peter B. Catrysse and Brian A. Wandell, , J. Opt. Soc. Am. A/Vol. 19, No. 8/August 2002, pp 1610. Il a été décrit des cavités de Fabry-Pérot structurées par un réseau périodique de bandes 10 parallèles. De telles cavités ont une amplitude maximale de transmission élevée mais sont sensibles à la polarisation du rayonnement incident. En variante, ces cavités sont structurées par deux réseaux périodiques de bandes parallèles, ces deux réseaux étant orthogonaux. Ceci permet d'insensibiliser les cavités à 15 la polarisation du rayonnement mais diminue l'amplitude maximale des réponses en transmission des cavités. De même, il a été décrit une application au domaine de l'imagerie visible. On comprendra que la présente invention s'applique également à d'autres domaines 20 spectraux. REVENDICATIONS1. Filtre optique (60) pour le filtrage d'un rayonnement électromagnétique d'angle d'incidence variable, comprenant un empilement d'au moins une couche diélectrique ou semi-conductrice (64, 66) agencée entre deux couches partiellement réfléchissantes (68, 70, 72), ledit empilement définissant un ensemble de cavités de Fabry-Pérot d'épaisseur identique et réglées sur une longueur d'onde prédéterminée, caractérisé en ce que l'indice de réfraction moyen de la couche diélectrique ou semi-conductrice (64, 66) est variable dans un plan orthogonal à la direction (E) de l'empilement de manière à compenser les effets de la variation de l'angle d'incidence du rayonnement électromagnétique sur le spectre de transmission desdites cavités. 2. Filtre selon la revendication 1, caractérisé en ce que l'indice de réfraction moyen d'une cavité recevant un rayonnement d'angle d'incidence 0 satisfait sensiblement la relation n = npixel_centre , où n est l'indice moyen de la cavité, et npixe1 centre est cos(0) l'indice moyen d'une cavité recevant un rayonnement sous incidence normale. 3. Filtre selon la revendication 1 ou 2, caractérisé en ce que les cavités de Fabry-Pérot comportent au moins deux matériaux, les indices et les proportions des matériaux dans chacune desdites cavités étant choisis en fonction de l'angle d'incidence du rayonnement sur la cavité, afin de régler ladite cavité sur la longueur d'onde prédéterminée de réglage. 4. Filtre selon la revendication 3, caractérisé en ce que chacune desdites cavités est constituée de deux matériaux, un matériau prenant la forme de motifs périodiques (82, 84, 86) formés dans l'autre matériau, le facteur de remplissage des motifs réglant l'indice de réfraction moyen de la cavité. 5. Filtre selon la revendication 4, caractérisé en ce que les motifs (82, 84, 86) ont une épaisseur inférieure ou égale à celle de la couche diélectrique ou semi-conductrice, l'épaisseur des motifs de la cavité étant choisie en fonction de l'angle d'incidence du rayonnement sur la cavité 6. Filtre selon la revendication 3, 4 ou 5, caractérisé en ce que chacune desdites cavités est constituée de deux matériaux, un matériau prenant la forme de motifs périodiques (82, 84, 86) formés dans l'autre matériau, la période des motifs étant choisie inférieure à la longueur d'onde sur laquelle est réglée la cavité de manière à ce que cette dernière présente un indice de réfaction sensiblement homogène pour ladite longueur d'onde. 7. Filtre selon la revendication 6, caractérisé en ce que la période des motifs est inférieure ou égale à d = Xres x cos(0) 2 , ou Xres est la longueur d'onde sur laquelle est réglée la cavité, et 0 est l'angle d'incidence du rayonnement sur la cavité. 8. Filtre selon l'une quelconque des revendications précédentes, caractérisé en ce qu'il comporte un empilement de deux couches diélectriques ou semi-conductrices (64, 66) identiques séparées par une couche centrale (68) partiellement réfléchissante et agencées entre deux couches extrêmes (70, 72) partiellement réfléchissantes. 9. Filtre selon la revendication 8, caractérisé en ce que l'épaisseur de la couche centrale (68) est supérieure à l'épaisseur de chacune des couches extrêmes (70, 72). 10. Filtre selon l'une quelconque des revendications précédentes, caractérisé en ce que les couches (68, 70, 72) partiellement réfléchissantes sont métalliques. 11. Filtre optique selon l'une quelconque des revendications précédentes, caractérisé en 25 ce qu'il comporte trois ensembles de cavités de Fabry-Pérot, réglés respectivement sur des longueurs d'onde rouge, verte et bleue, et agencés selon un matriçage de Bayer. 12. Détecteur de rayonnement électromagnétique comportant : 30 ^ une optique formant une image sensiblement sphérique ; ^ un circuit de détection plan comportant une matrice d'éléments photosensibles et disposé en sortie de l'optique selon un plan orthogonal à l'axe optique de celle-ci; et ^ un filtre matriciel plan, comportant une matrice de cavités de Fabry-Pérot, 35 disposé entre le circuit de détection et l'optique, et s'étendant parallèlement au circuit de détection, chacune des cavités de Fabry-Pérot étant agencée au dessus de chaque élément photosensible,20caractérisé en ce que le filtre est conforme à l'une quelconque des revendications précédentes, l'indice moyen de réfraction desdites cavités étant variable de manière à s'adapter à un angle d'incidence variable de l'image sensiblement sphérique formée par l'optique et incidente sur le filtre.5